ЧУГУН
CAST IRON

Изобретение относится к области металлургии, в частности к составам серого чугуна, который может быть использован в машиностроении.
Известен чугун, содержащий, мас.%: углерод 3,0-3,62; кремний 1,6-2,55; марганец, 0,1-0,9; олово 0,01-0,3; хром 0,05-0,3; ванадий 0,05-0,3; сурьма 0,001-0,3; алюминий 0,001-2,5; медь 0,005-3,2; цинк 0,005-0,8; благородные металлы 0,005-0,3; железо - остальное [1].
Задачей изобретения является повышение жидкотекучести чугуна.
Технический результат достигается тем, что чугун, содержащий углерод, кремний, марганец, олово, хром, ванадий, сурьму, алюминий, медь, цинк, серебро, железо, дополнительно включает азот при следующем соотношении компонентов, мас.%: углерод 2,8-3,2; кремний 1,6-2,4; марганец 1,0-1,2; олово 0,01-0,03; хром 0,3-0,4; ванадий 0,4-0,6; сурьма 0,05-0,1; алюминий 0,5-0,9; медь 0,2-0,4; цинк 0,003-0,005; серебро 0,003-0,005; азот 0,003-0,005; железо - остальное.
В таблице приведены составы чугуна.
Компоненты
Состав, мас.%:
1
2
3
Углерод
2,8
3,6
3,2
Кремний
1,6
2,0
2,4
Марганец
1,2
1,1
1,0
Олово
0,03
0,02
0,01
Хром
0,4
0,35
0,3
Ванадий
0,4
0,5
0,6
Сурьма
0,05
0,07
0,1
Алюминии
0,5
0,7
0,9
Медь
0,4
0,3
0,2
Цинк
0,005
0,004
0,003
Серебро
0,003
0,004
0,005
Азот
0,003
0,001
0,005
Железо
остальное
остальное
остальное
Жидкотекучесть чугуна, мм
~900
~900
~900
Повышение жидкотекучести чугуна достигается за счет комплексного влияния входящих в его состав компонентов. Хром стабилизирует карбиды. В химически связанном состоянии с алюминием и ванадием азот, образуя нитриды, становится легирующим элементом, улучшающим структуру и механические свойства чугуна. Медь способствует графитизации, увеличивает содержание в сплаве перлита. Олово, сурьма, цинк и серебро уменьшают объем усадочной раковины, способствует измельчению зерна.
Чугун выплавляют в электропечах и отливают в формы. Отливки подвергают нормализации при температуре 900-950°С и отпуску при температуре 350-450°С.
Источники информации
1. SU 785374, С22С 37/10, 1980.